(57)【要約】複数の経糸（２１）と緯糸（２２）で製織され、複数の経糸（２１）の少なくとも一部が強度及び耐候性に優れたバサルト繊維で構成され、緯糸（２２）はバサルト繊維を含まない繊維素材で構成されている。
2016181555.tif 000002
【特許請求の範囲】
【請求項１】
複数の経糸と緯糸とで製織され、前記複数の経糸のうち少なくとも一部の経糸がバサルト繊維を含む繊維素材で構成される一方、前記緯糸がバサルト繊維を含まない繊維素材で構成されていることを特徴とするバサルト繊維含有織物。
【請求項２】
前記緯糸は有機繊維で構成されていることを特徴とする請求項１に記載のバサルト繊維含有織物。
【請求項３】
前記複数の経糸のうち一部の経糸は有機繊維で構成されていることを特徴とする請求項１又は請求項２に記載のバサルト繊維含有織物。
【請求項４】
前記経糸と前記緯糸とで製織された織物の表面は、樹脂製のコーティング層で覆われていることを特徴とする請求項１〜請求項３のうち何れか一項に記載のバサルト繊維含有織物。
【請求項５】
前記経糸及び前記緯糸の少なくとも一方を構成する繊維素材は、前記コーティング層を構成する樹脂と同じ材質であることを特徴とする請求項４に記載のバサルト繊維含有織物。
【請求項６】
前記コーティング層は前記織物の表面側と裏面側の双方に設けられ、前記織物の織目を通して表面側のコーティング層と裏面側のコーティング層とが結合されていることを特徴とする請求項４又は請求項５に記載のバサルト繊維含有織物。
【発明の詳細な説明】
【技術分野】
【０００１】
本発明は、バサルト繊維を含んで製織されたバサルト繊維含有織物に関する。
【背景技術】
【０００２】
従来から、コンクリート構造体のコンクリート表面に剥落防止のために巻き付けられる補強用シート体を構成する布帛として、バサルト繊維を含んで製織されたバサルト繊維含有織物が知られている（例えば、特許文献１）。【０００３】
このバサルト繊維含有織物では、バサルト繊維を含む高強度の繊維素材からなる経糸及び緯糸の少なくとも一方が低融点の鞘糸でカバーリングされている。そして、製織後に織物を加熱して鞘糸を溶融させ、経糸と緯糸との交差箇所を融着することにより、織目がほつれた状態となる目ズレの発生を抑制するようにしている。
【先行技術文献】
【特許文献】
【０００４】
【特許文献１】特開２０１０−５３４８７号公報
【発明の概要】
【発明が解決しようとする課題】
【０００５】
ところで、無機繊維の一種であるバサルト繊維は、その繊維の長手方向に引っ張り力が加わった場合には高い強度を有するものの、その繊維に対して長手方向と交差する方向の力（例えば、その繊維を曲げる方向の力）が加わった場合には、繊維が破断するなどして脆弱性を現わすことがある。そのため、こうしたバサルト繊維を含んで製織されたバサルト繊維含有織物を、例えばコンクリート構造体の補強用シート体を構成する布帛として用い、その使用時において高強度及び高耐候性というバサルト繊維の本来的機能を発揮させるためには、更なる工夫が必要である。【０００６】
本発明の目的は、バサルト繊維が有する高強度及び高耐候性という本来的機能を良好に発揮することができるバサルト繊維含有織物を提供することにある。
【課題を解決するための手段】
【０００７】
上記課題を解決する一態様のバサルト繊維含有織物は、複数の経糸と緯糸とで製織され、前記複数の経糸のうち少なくとも一部の経糸がバサルト繊維を含む繊維素材で構成される一方、前記緯糸がバサルト繊維を含まない繊維素材で構成されている。【０００８】
複数の経糸と緯糸とで製織される織物において、緯糸は、製織時に経糸に対してジグザグ形状になったり、その織物の耳部で折り返されたりすると、その緯糸を構成する繊維を曲げる方向に力が加えられる。こうした場合において、緯糸がバサルト繊維で構成されていると、バサルト繊維は曲げ力が加わることで繊維が破断し易くなるため、織物としては脆弱なものとなってしまう。【０００９】
この点、上記構成によれば、緯糸は、バサルト繊維以外の繊維素材、すなわちバサルト繊維を含まない繊維素材で構成されているため、そのようなバサルト繊維の脆弱性が織物において現われることを抑制できる。その一方、経糸は、少なくとも一部の経糸がバサルト繊維を含む繊維素材で構成されているため、引っ張り力が強く加わる使用形態の場合、その引っ張り力が加わる方向と経糸の長手方向とが一致するようにすれば、その引っ張り力に対してバサルト繊維が高強度の特性を発揮する。したがって、バサルト繊維含有織物を、例えばコンクリート構造体の補強用シート体を構成する布帛に用いた場合において、バサルト繊維が有する高強度及び高耐候性という本来的機能を良好に発揮することができる。【００１０】
また、上記バサルト繊維含有織物において、前記緯糸は有機繊維で構成されていることが好ましい。
例えば、経糸が無機繊維の一種であるバサルト繊維で構成される一方、その経糸と交差する緯糸もバサルト繊維等の無機繊維で構成されていると、無機繊維同士の経糸と緯糸とは互いに滑り易いために目ズレを発生させる虞がある。この点、上記構成によれば、緯糸は無機繊維ではなく有機繊維で構成されているため、経糸と緯糸とが無機繊維同士の場合に比して、滑り易さが緩和され、目ズレの発生を抑制することができる。【００１１】
また、上記バサルト繊維含有織物において、前記複数の経糸のうち一部の経糸は有機繊維で構成されていることが好ましい。
この構成によれば、複数の経糸が、バサルト繊維を含む繊維素材で構成される経糸と有機繊維で構成される経糸とを含んでいる。よって、複数の経糸が全てバサルト繊維等の無機繊維で構成されている場合に比して、経糸に対する緯糸の滑り易さを更に一層緩和することで、目ズレの発生を抑制できる。【００１２】
また、上記バサルト繊維含有織物において、前記経糸と前記緯糸とで製織された織物の表面は、樹脂製のコーティング層で覆われていることが好ましい。
一般に、バサルト繊維は引っ張り力に対しては高強度である。しかしながら、フィラメント径が非常に細いため、バサルト繊維はその表面に擦れるように作用する摩擦力に対しては弱いという問題がある。この点、上記構成によれば、バサルト繊維を含んで製織された織物の表面は樹脂製のコーティング層で覆われているため、そのコーティング層によって摩擦力から織物の表面を保護することができる。【００１３】
また、上記バサルト繊維含有織物において、前記経糸及び前記緯糸の少なくとも一方を構成する繊維素材は、前記コーティング層を構成する樹脂と同じ材質であることが好ましい。【００１４】
例えば、経糸及び緯糸が無機材料であるバサルト繊維で構成される一方、コーティング層が有機材料であるポリプロピレン（ＰＰ）やポリエステル（ＰＥ）等の樹脂で構成される場合、有機材料からなるコーティング層は無機材料のバサルト繊維からなる織物の表面に乗っているだけで密着力は弱い。この点、上記構成によれば、経糸及び緯糸の少なくとも一方とコーティング層とは同じ材質であるため、互いに融着して一体化する。そのため、織物の表面からコーティング層が剥離することを抑制できる。【００１５】
また、上記バサルト繊維含有織物において、前記コーティング層は前記織物の表面側と裏面側の双方に設けられ、前記織物の織目を通して表面側のコーティング層と裏面側のコーティング層とが結合されていることが好ましい。【００１６】
この構成によれば、織目を通して表面側のコーティング層と裏面側のコーティング層とが結合されるため、織物の表面からコーティング層が剥離することを更に抑制できる。
【図面の簡単な説明】
【００１７】
【図１】フレキシブルコンテナバッグの全体構成を概略的に示す斜視図。
【図２】第１実施形態のフレキシブルコンテナバッグを構成する布帛の織組織状態を示す正面図。
【図３】同フレキシブルコンテナバッグを構成する布帛の断面図。
【図４】同布帛における経糸と緯糸の交差部を拡大して示す斜視図。
【図５】第２実施形態のフレキシブルコンテナバッグを構成する布帛の織組織状態を示す正面図。
【図６】第３実施形態のフレキシブルコンテナバッグを構成する布帛の織組織状態を示す正面図。
【図７】第４実施形態のフレキシブルコンテナバッグを構成する布帛の織組織状態を示す図面で、（ａ）はその斜視図、（ｂ）はその断面図。
【図８】変形例のフレキシブルコンテナバッグの袋体を構成する布帛の断面図。
【発明を実施するための形態】
【００１８】
（第１実施形態）
以下、バサルト繊維含有織物を、フレキシブルコンテナバッグを構成する布帛に具体化した第１実施形態について図面を参照して説明する。一般に、フレキシブルコンテナバッグは、例えば粉粒体や瓦礫を輸送するとき等の用途で使用される。
【００１９】
図１に示すように、フレキシブルコンテナバッグ１１は、有底円筒状の袋体１２と、袋体１２に縫い付けられた吊りベルト１３とを備えている。袋体１２は、袋体１２の底面を構成する底部１４と、底部１４の周縁に一端（図１では下端）が連結されて袋体１２の側面を構成する胴体部１５とを有している。胴体部１５における底部１４に連結された側とは反対側の開口した端部は袋体１２の開口１６を構成している。
【００２０】
吊りベルト１３は、連続した１つの無端状の帯部材で構成され、袋体１２における底部１４の下面から胴体部１５の外周面に亘って袋体１２を取り巻くように設けられている。すなわち、吊りベルト１３は、その長手方向における２箇所の所定長さ部分１３ａ，１３ｂが、袋体１２の底部１４の下面側で十字状に交差するように捩じられた状態で、底部１４の下面に縫い付けられている。さらに、吊りベルト１３は、その長手方向における他の４箇所の所定長さ部分１３ｃ，１３ｄ，１３ｅ，１３ｆが、袋体１２における底部１４の周縁の４箇所から胴体部１５の外周面に沿って鉛直上向きに延びた状態で、胴体部１５の外周面に縫い付けられている。
【００２１】
そして、吊りベルト１３は、その長手方向における更に他の２箇所の所定長さ部分１３ｇ，１３ｈが、袋体１２の開口１６よりも上方となる位置で、２つのループ形状をなす掛止部１７を形成している。掛止部１７は、図示しないクレーン等の保持装置に掛止されるように構成されている。すなわち、掛止部１７が掛止された場合に、吊りベルト１３は、袋体１２をその開口１６が鉛直方向の上端に位置する姿勢にして吊り下げ可能な吊下部として機能する。
【００２２】
また、吊りベルト１３は、複数の縫付部１８によって袋体１２の底部１４及び胴体部１５に縫い付けられている。本実施形態では、吊りベルト１３の長手方向において、袋体１２の底部１４の下面に縫い付けられる部分及び胴体部１５の外周面に縫い付けられる部分のそれぞれに、４箇所ずつ縫付部１８が形成されている。さらに、袋体１２には、胴体部１５に形成される４つの縫付部１８をそれぞれ被覆する被覆部１９が設けられている。被覆部１９は、紫外線対策のために例えば黒色の当て布などで構成され、縫付部１８を覆うようにして袋体１２に縫い付けられている。
【００２３】
次に、フレキシブルコンテナバッグ１１における袋体１２及び吊りベルト１３を構成する布帛２０について説明する。
図２に示すように、布帛２０は、複数の経糸２１と連続した一本の緯糸２２とで製織された織物であって、本実施形態の場合は、シャトル織機（図示略）を用いて製織された平織りの織物である。なお、シャトル織機に替えてレピア織機（図示略）を用いて平織りした織物であってもよいが、ほつれの発生を抑制する観点からは、本実施形態のようにシャトル織機を用いて平織りした織物であることの方が好ましい。
【００２４】
布帛２０における複数の経糸２１は、少なくとも一部の経糸２１が無機繊維の一種であるバサルト繊維で構成されている。本実施形態では、図２に示すように、全ての経糸２１がバサルト繊維で構成されている。このバサルト繊維は、玄武岩から抽出される天然の繊維素材である。バサルト繊維は、従来からフレキシブルコンテナバッグの布帛に汎用されている有機繊維の繊維素材（ポリプロピレン（ＰＰ）系繊維、ポリエチレン（ＰＥ）系繊維、ポリエチレンテレフタレート（ＰＥＴ）系繊維など）よりも耐候性に優れている。
【００２５】
また、バサルト繊維は、その引っ張り弾性率（ヤング率）が高く、その繊維の長手方向に加わる引っ張り力に対して有機繊維の繊維素材（例えばＰＰ，ＰＥ）よりも高い強度を有している。そのため、本実施形態では、吊りベルト１３を構成する布帛２０の経糸２１の長手方向が吊りベルト１３の長手方向と一致するように、吊りベルト１３が袋体１２に縫い付けられる。つまり、フレキシブルコンテナバッグ１１の吊り下げ時に吊りベルト１３に対して引っ張り力が作用する方向と経糸２１を構成するバサルト繊維の長手方向とが一致するように、吊りベルト１３が袋体１２に縫い付けられる。
【００２６】
因みに、本実施形態では、一例としてフィラメント径が１３μｍのバサルト繊維により経糸２１が構成されている。なお、バサルト繊維のフィラメント径は、７〜４０μｍの範囲内であることが好ましい。すなわち、バサルト繊維は、フィラメント径が７μｍ未満であると切れ易くなる一方、４０μｍを超えると柔軟性に劣るからである。また、本実施形態では、バサルト繊維が撚られていないバサルトロービング糸（不撚糸）で経糸２１は構成されている。そのため、製織後において樹脂コーティングした場合には、経糸２１を構成するバサルト繊維の繊維間に樹脂が含浸し易く、コーティング層が布帛２０から剥離し難くなる。もちろん、バサルト繊維が撚られた撚糸構造の経糸２１であってもよい。
【００２７】
一方、布帛２０における緯糸２２は、複数の経糸２１に対して織物の耳部（図２では、左右両端部分）で折り返されて繰り返し緯入れされる一本の緯糸であって、バサルト繊維以外の繊維素材で構成されている。本実施形態では、緯糸２２は、一例として、有機繊維の一種であるポリエチレンテレフタレート（ＰＥＴ）系繊維で構成されている。なお、緯糸２２は、有機繊維であれば、ポリエチレンテレフタレート（ＰＥＴ）系繊維などの合成繊維以外に綿などの天然繊維であってもよく、その場合には、フィラメント糸（連続繊維）でなくスパン糸（短繊維）であってもよい。また、緯糸２２は、合成繊維であるならば、ポリプロピレン（ＰＰ）系繊維、ポリエチレン（ＰＥ）系繊維、ナイロン（Ｎ）系繊維、ビニロン（ＰＶＡ）系繊維など他の合成繊維であってもよい。
【００２８】
また、図３に示すように、布帛２０には、その表面側と裏面側に熱可塑性樹脂からなるコーティング層２３が設けられている。すなわち、布帛２０を構成する経糸２１及び緯糸２２は、布帛２０の表面側及び裏面側に露出する部分がコーティング層２３により覆われている。因みに、本実施形態では、緯糸２２を構成するポリエチレンテレフタレート（ＰＥＴ）系繊維が有機材料の繊維素材であるため、これと同じ材質の有機材料である一例としてポリ塩化ビニル（ＰＶＣ）系樹脂でコーティング層２３が構成されている。そして、このポリ塩化ビニル（ＰＶＣ）系樹脂には、紫外線対策として黒色顔料が添加されている。また、酢酸ビニルを添加することで、コーティング層２３に柔軟性が付与されている。
【００２９】
また、図４に示すように、布帛２０を構成する経糸２１及び緯糸２２のうち少なくとも一方（本実施形態では、経糸２１）は、溶融繊維からなる鞘糸２４でカバーリングされている。この場合、鞘糸２４は、図４に示すように経糸２１に対して螺旋状に巻き付いているのではなく、例えば経糸２１に対して平行に引き揃えられていてもよい。なお、鞘糸２４は、経糸２１を構成するバサルト繊維及び緯糸２２を構成するポリエチレンテレフタレート（ＰＥＴ）系繊維よりも低融点の合成繊維で構成されている。また、鞘糸２４は、製織後に布帛２０（織物）が加熱されたときに溶融し、経糸２１と緯糸２２との交差箇所を融着する。
【００３０】
次に、フレキシブルコンテナバッグ１１を構成する布帛（バサルト繊維含有織物）２０の作用について説明する。
さて、フレキシブルコンテナバッグ１１は、経糸２１と緯糸２２とで製織された布帛２０から作られる。まず、布帛２０から袋体１２の底部１４及び胴体部１５になる部分並びに吊りベルト１３になる部分がそれぞれ所定形状に裁断される。そして、裁断された各部分を用いて、開口１６を有する有底の袋体１２と無端状の吊りベルト１３が別々に縫製された後、その袋体１２に吊りベルト１３が縫い付けられる。すなわち、図１に示すように、吊りベルト１３は、袋体１２をその開口１６が鉛直方向の上端に位置する姿勢にして吊り下げ可能となるように、袋体１２に対して縫い付けられる。
【００３１】
ところで、布帛２０の製織時において、緯糸２２は、例えばシャトル織機での平織りの場合、複数の経糸２１に対してジグザグ形状を呈するように筬打ちされる。さらに、その緯糸２２は、布帛（織物）２０の耳部で何度も折り返される。そのため、緯糸２２には、その繊維を曲げる方向に複数箇所で力が加えられる。この場合に、経糸２１と同様に緯糸２２がバサルト繊維で構成されていると、バサルト繊維は曲げ力が加わることで繊維が破断し易くなるため、製織された布帛（繊維）２０としては脆弱なものとなってしまう。しかし、本実施形態では、緯糸２２が、有機繊維の一種であるポリエチレンテレフタレート（ＰＥＴ）系繊維で構成されているため、そのような脆弱性が布帛（繊維）２０において現われることが抑制される。
【００３２】
その一方、緯糸２２と共に布帛２０を構成する経糸２１はバサルト繊維で構成されており、バサルト繊維は有機繊維などよりも極めて高い耐候性を有している。そのため、このようなバサルト繊維からなる経糸２１を含む布帛２０で構成されるフレキシブルコンテナバッグ１１については、その使用寿命が３〜５年程度であった有機繊維からなるフレキシブルコンテナバッグよりも長く保証される。
【００３３】
また、こうしたバサルト繊維は繊維の長手方向に加わる引っ張り力に対して有機繊維の繊維素材（例えばＰＰ，ＰＥ）よりも高い強度を有している。例えば、フレキシブルコンテナバッグ１１は、胴体部１５に粉粒体を入れて吊り下げられる。このような使用形態において特に引っ張り力が強く加わる部分を構成する布帛２０は、その布帛２０を構成する経糸２１の長手方向と引っ張り力の作用する方向とが一致していることが好ましい。
【００３４】
この点、本実施形態では、フレキシブルコンテナバッグ１１の吊り下げ時において引っ張り力が作用する部分である吊りベルト１３を構成する布帛２０の経糸２１の長手方向が、引っ張り力の作用する方向でもある吊りベルト１３の長手方向と一致するように、袋体１２に対して吊りベルト１３が縫い付けられている。そのため、フレキシブルコンテナバッグ１１の吊り下げ時に強い引っ張り力が吊りベルト１３に対して加わったとしても、その引っ張り力に対して経糸２１を構成する繊維素材であるバサルト繊維が高強度の特性を発揮するため、吊りベルト１３の破断が抑制される。
【００３５】
また、経糸２１がバサルト繊維で構成される一方、これと交差する緯糸２２は有機繊維で構成されている。そのため、経糸２１及び緯糸２２の双方がバサルト繊維などの無機繊維同士である場合に比して、糸同士の滑りが緩和される。つまり、経糸２１及び緯糸２２が相手糸（例えば、経糸２１にとっては緯糸２２）の長手方向に滑って位置ズレすることで織目がほつれた状態となる目ズレの発生が抑制される。
【００３６】
さらに、布帛２０の表面側及び裏面側には熱可塑性樹脂からなるコーティング層２３が設けられ、布帛２０を構成する経糸２１及び緯糸２２はコーティング層２３により覆われている。そのため、例えばバサルト繊維は、引っ張り力に対しては強い反面、その表面に擦れるように作用する摩擦力に対しては弱いという問題があるが、そのような摩擦力からコーティング層２３によって保護される。
【００３７】
また、コーティング層２３に添加された黒色顔料は、布帛２０を構成する経糸２１及び緯糸２２の各繊維素材（バサルト繊維等）を紫外線から保護する機能を発揮する。また、コーティング層２３を構成するポリ塩化ビニル（ＰＶＣ）系樹脂は、緯糸２２を構成するポリエチレンテレフタレート（ＰＥＴ）系繊維と同じ材質の有機材料であるため、互いに融着して一体化する。その結果、布帛２０の表面からコーティング層２３が剥がれることが抑制される。
【００３８】
本実施形態のフレキシブルコンテナバッグ１１を構成する布帛（バサルト繊維含有織物）２０によれば次のような効果を得ることができる。
（１）複数の経糸２１と緯糸２２とで製織される布帛（織物）２０において、緯糸２２は、製織時に経糸２１に対してジグザグ形状になったり、その布帛（織物）２０の耳部で折り返されたりする。そのため、その緯糸２２を構成する繊維に対して同繊維を曲げる方向に力が加えられる。こうした場合において、緯糸２２がバサルト繊維で構成されていると、バサルト繊維は曲げ力が加わることで繊維が破断し易くなるため、布帛（織物）２０としては脆弱なものとなってしまう。しかしながら、本実施形態では、緯糸２２は、バサルト繊維を含まない繊維素材で構成されている。すなわち、本実施形態では、有機繊維で緯糸２２が構成されている。そのため、製織時に曲げ力が加えられる緯糸２２がバサルト繊維を含んで構成された場合に生じる虞のある脆弱性が、フレキシブルコンテナバッグ１１を構成する布帛（織物）２０において現われることを抑制できる。
【００３９】
（２）その一方、フレキシブルコンテナバッグ１１を構成する布帛２０を緯糸２２と一緒に構成する経糸２１は、全ての経糸２１が耐候性の高いバサルト繊維で構成されているため、フレキシブルコンテナバッグ１１の使用寿命を有機繊維で構成されるフレキシブルコンテナバッグよりも長くできる。
【００４０】
（３）また、フレキシブルコンテナバッグ１１の使用時において引っ張り力が強く加わる吊りベルト１３については、その吊りベルト１３を構成する布帛２０の経糸２１の長手方向が、引っ張り力の作用する方向でもある吊りベルト１３の長手方向と一致している。そのため、フレキシブルコンテナバッグ１１の吊り下げ時には、その引っ張り力に対して経糸２１を構成する繊維素材であるバサルト繊維が高強度の特性を発揮し、吊りベルト１３の破断を抑制できる。
【００４１】
（４）経糸２１は無機繊維の一種であるバサルト繊維で構成されているが、これと交差する緯糸２２は無機繊維ではなく有機繊維（本実施形態ではポリエチレンテレフタレート（ＰＥＴ）系繊維）で構成されている。そのため、経糸２１と緯糸２２とが無機繊維同士の場合に比して、滑り易さが緩和され、目ズレの発生を抑制することができる。
【００４２】
（５）一般に、バサルト繊維は引っ張り力に対しては高強度である一方、フィラメント径が非常に細いため、その表面に擦れるように作用する摩擦力に対しては弱い。しかしながら、本実施形態の場合、そうしたバサルト繊維を含んで製織された布帛（織物）２０の表面は樹脂製のコーティング層で覆われている。すなわち、布帛（織物）２０の表面側及び裏面側は、ポリ塩化ビニル（ＰＶＣ）系樹脂のコーティング層２３で覆われているため、そのようなコーティング層２３によって摩擦力から布帛（織物）２０の表面を保護できる。
【００４３】
（６）また、この場合のコーティング層２３は、布帛（織物）２０の緯糸２２を構成するポリエチレンテレフタレート（ＰＥＴ）系繊維と同じ有機材料であるポリ塩化ビニル（ＰＶＣ）系樹脂で構成されるため、互いに融着して一体化し、布帛（織物）２０の表面からコーティング層２３が剥離することを抑制できる。
【００４４】
（第２実施形態）
次に、フレキシブルコンテナバッグ１１を構成する布帛の第２実施形態について説明する。なお、この第２実施形態は、布帛の製織方法が、第１実施形態に示す布帛２０と異なっているだけで、その他の点では第１実施形態と同一である。したがって、第１実施形態と同一の構成についての重複した説明は省略する。
【００４５】
図５に示すように、第２実施形態における布帛３０は、複数の経糸３１と連続した一本の緯糸３２とで製織された織物であって、ニードル織機を用いて製織された平織りの織物である。布帛３０における緯糸３２は、複数の経糸３１に対して織物の一方の耳部（図５では左端部分）で折り返されて繰り返し緯入れされる一方、他方の耳部（図５では右端部分）では、輪状のループ部３２ａが形成される。一方の耳部で折り返される緯糸３２は、このループ部３２ａを通過したあと、次のループ部３２ａを形成し、通過したループ部３２ａを出ていくように経糸３１に対して繰り返し緯入れされることで布帛３０を構成している。
【００４６】
次に、第２実施形態における布帛（バサルト繊維含有織物）３０の作用について説明する。
一般的に、シャトル織機と比較してニードル織機は織物の生産性が高い。すなわち、第１実施形態における布帛２０と比較して、第２実施形態における布帛３０はより効率よく生産される。また、布帛３０の一方の耳部に、ループ部３２ａを形成しながら緯糸３２が緯入れされていくため、経糸３１と比較してフィラメント径の小さな緯糸３２が採用可能となっている。
【００４７】
第２実施形態における布帛（バサルト繊維含有織物）３０によれば、上記（１）〜（６）に記載の効果に加えて、次のような効果を得ることができる。
（７）布帛３０は、シャトル織機よりも生産性のよいニードル織機を用いて製織されているため、布帛３０の生産性を向上させることができる。
【００４８】
（８）布帛３０は、ニードル織機を用いて製織されているため、経糸３１と比較してフィラメント径の小さな緯糸３２を採用することができる。
（第３実施形態）
次に、フレキシブルコンテナバッグ１１を構成する布帛の第３実施形態について説明する。なお、この第３実施形態は、布帛を構成する経糸が、第２実施形態に示す布帛３０と異なっているだけで、その他の点では、第２実施形態と同一である。したがって、第２実施形態と同一の構成についての重複した説明は省略する。
【００４９】
図６に示すように、第３実施形態における布帛４０は、複数の経糸４１と連続した一本の緯糸４２とで製織された織物であって、第２実施形態と同様にニードル織機を用いて製織された平織りの織物である。布帛４０における経糸４１は、バサルト繊維からなる糸のみでなく、複数種類の糸で構成されている。
【００５０】
詳述すると、経糸４１は、バサルト繊維からなる無機繊維糸４１ａと、有機繊維からなる有機繊維糸４１ｂとから構成され、所定の間隔ごとに有機繊維糸４１ｂが一本ずつ布帛４０の経糸４１として挿入されている。なお、有機繊維糸４１ｂは、無機繊維糸４１ａの間に複数本ずつ挿入される構成であってもよい。この有機繊維糸４１ｂは、緯糸４２と同じ材質の有機材料から構成されている。また、布帛（織物）４０における耳部（図６では左右両端部分）に位置する経糸（耳糸）４１は、有機繊維糸４１ｂで構成されている。
【００５１】
一方、緯糸４２は、第２実施形態と同様に、織物の一方の耳部（図６では左端部分）で折り返されて繰り返し緯入れされる一方、他方の耳部（図６では右端部分）では、輪状のループ部４２ａが形成される。
【００５２】
次に、第３実施形態における布帛（バサルト繊維含有織物）４０の作用について説明する。
布帛４０の耳糸は、緯糸４２が折り返されることにより強い力が局所的に加わる。そのため、繊維の長手方向に対して曲げる方向の力に弱いバサルト繊維を布帛４０の耳糸として使用すると、そのバサルト繊維が折れたり破断したりする虞がある。そこで、本実施形態における布帛４０の耳糸は、有機繊維糸４１ｂで構成されている。布帛４０の耳糸として繊維の長手方向に対して曲がる方向の力に強い有機繊維糸４１ｂを採用することで、耳糸が折れたり破断したりする虞を低減している。また、布帛４０の耳部において、経糸４１と緯糸４２との滑りを緩和することで、耳部の締まりが向上する。
【００５３】
第３実施形態における布帛（バサルト繊維含有織物）４０によれば、上記（１）〜（８）に記載の効果に加えて、次のような効果を得ることができる。
（９）経糸４１の一部を、有機繊維からなる有機繊維糸４１ｂで構成することで、布帛４０を製織する際のコスト削減や、布帛４０を軽量化することができる。
【００５４】
（１０）布帛４０の耳部に位置する経糸４１を有機繊維糸４１ｂで構成することで、耳部における糸同士の滑りが緩和され、耳部の締まりを向上できる。さらには、耳部の締まりによって、経糸４１が破断される虞を低減できる。
【００５５】
（１１）経糸４１の一部を緯糸４２と同じ材質の有機材料からなる有機繊維糸４１ｂで構成することで、緯糸４２と親和性のよい材料でコーティング層２３を形成する際に、布帛４０への定着力をより強めることができる。
【００５６】
（第４実施形態）
次に、フレキシブルコンテナバッグ１１を構成する布帛の第４実施形態について説明する。なお、この第４実施形態は、布帛の製織方法が、第１〜第３実施形態に示すそれぞれの布帛２０，３０，４０と異なっているだけで、その他の点については、第１〜第３実施形態と同一である。したがって、第１〜第３実施形態と同一の構成についての重複した説明は省略する。
【００５７】
図７（ａ）、図７（ｂ）に示すように、第４実施形態における布帛５０は、複数の経糸５１と複数の緯糸５２とから構成される袋織り構造の織物である。袋織りとは、布帛５０の耳部同士が互いに連結される織り方であって、布帛５０が袋のように構成される。布帛５０における経糸５１はバサルト繊維から構成され、緯糸５２は有機繊維から構成されている。また、第３実施形態のように、複数の経糸５１のうち一部の経糸５１が、緯糸５２と同じ材質の有機繊維からなる有機繊維糸で構成されていてもよい。
【００５８】
次に、第４実施形態における布帛（バサルト繊維含有織物）５０の作用について説明する。
袋織りで布帛５０を製織することで、平織りや綾織りなどで織られた布帛と比較して、布帛５０の厚みが増し、さらには経糸５１及び緯糸５２の密度が増す。そのため、例えばフレキシブルコンテナバッグ１１の袋体１２や吊りベルト１３として優れた耐久性が発揮される。また、袋織りされた布帛５０をその外側から他の袋織りされた布帛５０が覆うように、袋織りを重ねて二重、三重の布帛５０を製織する構成にすれば、内側の袋織りされた布帛５０が外側の袋織りされた布帛５０に包まれる構成となるため、内側の布帛５０においては、摩擦による経糸５１の破断が抑制される。
【００５９】
第４実施形態における布帛（バサルト繊維織物）５０によれば、上記（１）〜（６）に加え、次のような効果を得ることができる。
（１２）布帛５０は袋織りで製織されるため、平織りや綾織りによる布帛２０，３０，４０と比較して、経糸５１及び緯糸５２の密度が増し、布帛５０の強度を向上させることができる。
【００６０】
（１３）袋織りを重ねて二重、三重の布帛５０を製織する構成にすれば、平織りや綾織りによる布帛２０，３０，４０と比較して、内側の布帛５０における経糸５１については、外側の布帛５０により包まれる構成となるため、摩擦により破断される虞が低減される。
【００６１】
なお、上述した第１〜第４実施形態は以下のように変更してもよい。
・図８に示すように、布帛２０（布帛３０，４０，５０）の表面側及び裏面側に形成されるコーティング層２３は、表面側及び裏面側とで一体化されたコーティング層２３であってもよい。図８に示す布帛２０は、図３に示す布帛２０よりも織目がやや粗くなるよう製織されることで、コーティング剤を布帛２０の織目にも満たしている。織目を介して布帛２０の表面側及び裏面側の両面で一体となったコーティング層２３を布帛２０に形成することで、布帛２０からコーティング層２３が剥がれることを抑制している。
【００６２】
・布帛２０（布帛３０，４０，５０）に形成されるコーティング層２３は、ポリ塩化ビニル（ＰＶＣ）で形成される構成に限らない。コーティング層２３は、例えば、ウレタン樹脂で形成されてもよいしアクリル樹脂で形成されてもよい。なお、その場合は、コーティング層２３により覆われる布帛２０（布帛３０，４０，５０）における有機繊維も、ウレタン樹脂やアクリル樹脂で構成されていることが好ましい。
【００６３】
・布帛２０（布帛３０，４０，５０）に形成されるコーティング層２３は、表面側及び裏面側の何れか一方のみに形成される構成であってもよい。また、コーティング層２３を設けなくともよい。
【００６４】
・布帛２０（布帛３０，４０，５０）を構成する経糸２１（経糸３１，４１，５１）は、バサルト繊維やポリエチレンテレフタレート（ＰＥＴ）系繊維だけでなく、ガラス繊維やアラミド繊維などの引っ張り強度に優れた繊維材料を含んで構成されていてもよい。少なくとも経糸２１（経糸３１，４１，５１）にバサルト繊維を含んでいれば、強度及び耐候性の向上が期待できる。
【００６５】
・布帛２０，３０，４０，５０は、平織りや袋織りに限らず、綾織りや朱子織りなどのその他様々な織り方で構成されていてもよい。また、シャトル織機やレピア織機、ニードル織機に限らず、ジェット織機などその他様々な織機で製織されていてもよい。
【００６６】
・上記各実施形態では、バサルト繊維含有織物を、フレキシブルコンテナバッグを構成する布帛に具体化した例について説明した。しかしながら、バサルト繊維含有織物を、例えばコンクリート構造体のコンクリート表面に剥落防止のために巻き付けられる補強用シート体を構成する布帛など、他の用途で使用される布帛に具体化してもよい。その場合、布帛は、布帛に対して作用する主たる力の方向が、経糸を構成するバサルト繊維の長手方向と一致するような態様で使用され得るものであれば、その用途については限定されず、任意の用途で使用されてもよい。
【図１】
2016181555.tif 000003
【図２】
2016181555.tif 000004
【図３】
2016181555.tif 000005
【図４】
2016181555.tif 000006
【図５】
2016181555.tif 000007
【図６】
2016181555.tif 000008
【図７】
2016181555.tif 000009
【図８】
2016181555.tif 000010
【国際調査報告】
2016181555.tif 000011
2016181555.tif 000012
2016181555.tif 000013